НЕТКАНЫЙ МАТЕРИАЛ И СПОСОБ ЕГО ФОРМИРОВАНИЯ
NON-WOVEN MATERIAL AND METHOD OF ITS FORMATION

Настоящее изобретение относится к нетканому материалу, абсорбирующему изделию, содержащему нетканый материал; к использованию нетканого материала в средствах для предотвращения вытекания выделений, в абсорбирующем изделии или в армирующем слое абсорбирующего изделия; и к абсорбирующему изделию, содержащему нетканый материал.
ПРЕДПОСЫЛКИ К СОЗДАНИЮ ИЗОБРЕТЕНИЯ
Нетканые материалы широко применяются в одноразовых абсорбирующих изделиях для ухода за человеком или для личной гигиены, таких как, например, пеленки, женские гигиенические прокладки, изделия для людей, страдающих недержанием, и детские трусики для приучивания к горшку. Особой категорией среди таких абсорбирующих изделий являются изделия для пожилых людей, страдающих недержанием, которые содержат абсорбирующую прокладку, переднее ухо и пояс, который требуется закреплять вокруг талии пожилого человека-потребителя. Материалы для этих поясов и переднего уха, являющихся компонентами изделий для пожилых людей, страдающих недержанием, должны соответствовать ряду критериев для обеспечения удобства пожилого человека-потребителя при носке. Одним критическим фактором является то, что требуется, чтобы эти материалы обладали достаточной жесткостью для исключения чрезмерного образования складок и закручивания абсорбирующего изделия. Другим критическим фактором является то, что материалы должны обладать достаточной мягкостью, чтобы исключались проблемы, связанные с раздражением кожи из-за нарезания и натирания. Кроме того, проявление мягкости очень важно для таких изделий, так как этим убеждают потребителя в том, что изделие признано удобным.
В Европейском патенте EP 2821043 A1 описаны нетканые материалы, сформированные из волокон, предпочтительно имеющих круглое поперечное сечение. Однако такие нетканые материалы обладают недостатком, заключающимся в том, что их жесткость не соответствует требованиям, и она должна быть улучшена, особенно - при низкой поверхностной плотности нетканого материала.
Целью настоящего изобретения является создание нетканого материала, из которого можно было бы изготавливать компоненты абсорбирующих изделий, в частности, изделий для пожилых людей, страдающих недержанием, которые обладали бы повышенной жесткостью, но, в то же самое время, обеспечивали бы большее удобство потребителя.
КРАТКОЕ ОПИСАНИЕ ИЗОБРЕТЕНИЯ
В настоящее время установлено, что это может быть достигнуто при применении нетканых материалов, содержащих нетканое полотно, сформированное из волокон особого типа.
Соответствующим образом настоящее изобретение относится к нетканому материалу, содержащему нетканое полотно, сформированное из множества волокон с трехлучевым поперечным сечением, где каждый луч волокон с трехлучевым поперечным сечением обладают соотношением длины к ширине (Д/Ш) в диапазоне от 1,5 до 4,0.
Преимущество настоящего изобретения заключается в том, что при использовании данного нетканого материала обеспечивается возможность изготовления изделий для пожилых людей, страдающих недержанием, обладающих достаточной прочностью для правильной фиксации изделия вокруг талии потребителя, при том, что, в то же самое время, потребитель испытывает повышенное удобство при носке. Кроме того, при использовании данных нетканых материалов обеспечивается возможность изготовления изделий, в которых пояс и наружную сторону изделия изготавливают из одних и тех же волокнистых материалов, чем вносят вклад в то, чтобы потребитель испытывал удобство. Другим основным преимуществом данных нетканых материалов является то, что благодаря их использованию обеспечивают более высокую жесткость при более низкой поверхностной плотности. Кроме того, благодаря использованию особых волокон, не требуются дополнительные меры для ужесточения нетканых материалов. Это означает, например, что для нетканых материалов не требуется отдельный слой волокон, распыленных в расплавленном состоянии, или добавление полиэфиров для обеспечения достаточной несущей способности. Следовательно, при применении нетканых материалов согласно настоящему изобретению достигается значительное снижение стоимости, в сравнении с использованием обычных нетканых материалов в абсорбирующих изделиях, в частности, в изделиях для пожилых людей, страдающих недержанием. Кроме того, утилизация этих изделий очень сильно упрощается, так как не требуются отдельные слои волокон, распыленных в расплавленном состоянии, или полиэфиры для придания достаточной жесткости нетканым материалам.
Основное преимущество настоящего изобретения заключается в том, что данный нетканый материал обладает повышенной жесткостью в сравнении с неткаными материалами, сформированными из волокон с круглым поперечным сечением, которые обычно используют.
ПОДРОБНОЕ ОПИСАНИЕ ИЗОБРЕТЕНИЯ
Согласно настоящему изобретению нетканый материал содержит нетканое полотно, сформированное из множества волокон с трехлучевым поперечным сечением, где каждый луч волокон с трехлучевым поперечным сечением обладает соотношением длины к ширине (Д/Ш) в диапазоне от 1,5 до 4,0. Каждый луч волокон с трехлучевым поперечным сечением предпочтительно обладают соотношением длины к ширине в диапазоне от 2,0 до 4,0; более предпочтительно - от 2,2 до 4,0; а наиболее предпочтительно - от 2,5 до 4,0. В контексте настоящего изобретения под длиной луча понимают расстояние между концевой точкой луча и центром сердцевины волокна с трехлучевым поперечным сечением [см. также линии (a) на фиг. 1 и 2]. Ширина определяется средним расстоянием между двумя противоположными (наружными) сторонами отдельного луча [см. также линии (b) на фиг. 1 и 2].
Соответствующим образом, согласно настоящему изобретению, волокна с трехлучевым поперечным сечением изготавливают из термопластичных полимеров. Особенно пригодные нетканые полотна изготавливают из волокон из термопластичных полимеров, таких, как например: полиолефины, полиэфиры, этиленовые сополимеры, пропиленовые сополимеры, бутеновые сополимеры и их сочетания, но они могут также содержать натуральные волока, такие, как например: древесные, хлопковые или вискозные волокна в сочетании с термопластичными волокнами. Нетканое полотно может также быть композитным, изготовленным из смеси двух или большего количества различных <видов> волокон или из смеси волокон и частиц.
Волокна соответствующим образом соединяют посредством скрепления для формирования полотна со связанной структурой. Пригодные технологии скрепления включают (но их набор не определен приведенным перечнем): химическое скрепление и термическое скрепление, например, термическое каландрирование или скрепление струей горячего газа.
Согласно настоящему изобретению можно использовать широкий ряд пригодных полиолефиновых волокон. Соответствующие примеры включают: полиэтилен, полипропилен, сополимеры этилена и бутена, гексена или октена; сополимеры полипропилена и этилена. Полиолефины могут содержать гомополимер или сополимер, например, сополимеры пропилен-α-олефинов. В частности, последние сополимеры могут быть привлекательными для использования согласно настоящему изобретению. Предпочтительными являются полиолефиновые материалы, содержащие пропилен-α-олефиновый сополимер и пропиленовый гомополимер.
Скорость течения расплава (СТР) полиолефинового материала соответственно меньше 90 дг/мин. СТР определяют, используя методику испытаний ASTM D1238, 2.16 kg (ASTM - Американское общество испытания материалов - Прим. перевод.). СТР полиолефинового материала предпочтительно составляет от 15 дг/мин до 50 дг/мин, более предпочтительно - в диапазоне от 15 дг/мин до 35 дг/мин.
Волокна предпочтительно формуют из полиэтиленового или полипропиленового гомополимеров, их сополимеров, смесей полиэтилена и полипропилена, полиэфира, сополимеров полиэфиров и/или смесей полиэфиров.
Соответствующим образом используют гомополимер или сополимер на основе пропилена или на основе этилена. В случае использования полимеров на основе пропилена полимеры могут содержать группы, полученные из сомономеров, выбранные из этилена и α-олефинов, содержащих 4-10 атомов углерода. В случае использования полимеров на основе этилена полимеры могут содержать группы, полученные из сомономеров, выбранных из α-олефинов, содержащих 3-10 атомов углерода. Пригодные примеры полиолефиновых материалов включают: пропиленовые гомополимеры, этиленовые гомополимеры, пропиленовые сополимеры и этиленовые сополимеры, такие, как например: линейный полиэтилен низкой плотности (LLDPE), полиэтилен высокой плотности (HDPE), и полиэтилен низкой плотности (LDPE).
Пригодные полиэфиры могут быть алифатическими полиэфирами, такими, как например, полимолочная кислота; или ароматическими полиэфирами, такими, как например: полиэтилентерефталат (PET) и политриметилентерефталат) (PTT).
Помимо добавок, уже содержащихся в используемых полимерах, возможно введение дополнительных добавок для придания дополнительных свойств волокнам. Пригодные дополнительные добавки включают: термостабилизаторы, светостабилизаторы, добавки, улучшающие скольжение, воски; и добавки для придания материалам либо гидрофильности, либо гидрофобности. Иногда может быть также благоприятным добавление наполнителей. Пригодные наполнители включают органические и неорганические наполнители. Пригодные примеры неорганических наполнителей включают: минералы, такие, как например, карбонат кальция; металлы, такие, как например, алюминий и нержавеющая сталь. Пригодные примеры органических наполнителей включают полимеры на основе сахара. Волокна с трехлучевым поперечным сечением, пригодные для использования согласно настоящему изобретению, могут быть соответствующим образом однокомпонентными или многокомпонентными волоками, такими, как например, бикомпонентные волокна. В случае использования бикомпонентных волокон лучи изготавливают из одного типа полимера, а сердцевину, к которой прикрепляют лучи, изготавливают из другого типа полимера. Наиболее предпочтительными являются бикомпонентные волокна со структурой сердцевина-оболочка, содержащие полиэтилен и полипропилен, но также возможно любое другое сочетание других пригодных полимеров, например, сочетания полиэфиров с полиолефинами. Бикомпонентные волока могут содержать различные типы полипропилена. Более предпочтительно, чтобы бикомпонентное волокно содержало сердцевину из полипропилена, обладающего более высокой температурой плавления, а лучи - из полипропилена, обладающего более низкой температурой плавления. В другом варианте осуществления бикомпонентное волокно содержит два вида полипропиленов с различными температурами плавления, или индексами текучести расплава.
Волокна могут быть изготовлены согласно технологиям прядения, известным в данной области техники. Наиболее широко используемыми являются способы «спанбонд», согласно которым можно непосредственно формировать нетканые материалы.
Волокна по способу «спанбонд» обычно изготавливают посредством экструдироваания расплавленного полимера через большую фильеру, содержащую несколько тысяч отверстий на погонный метр, или через ряд меньших фильер, например, содержащих (каждая) всего 40 отверстий. После выхода из фильеры, расплавленные волокна охлаждают, используя систему подачи поперечного потока охлаждающего воздуха, а затем вытягивают от фильеры и утоняют посредством высокоскоростного потока воздуха. Формирование слоя нетканого материала осуществляют путем укладки элементарных нитей на воздухопроницаемую транспортерную ленту. Волокна по способу «спанбонд» обычно являются непрерывными, а диаметр волокна приблизительно составляет от 10 мкм до 100 мкм.
Нетканый материал согласно изобретению может быть дополнительно обработан для придания ему особых свойств. Наиболее широко используют актуальные обработки для придания материалу либо гидрофильности, либо гидрофобности. Наиболее широко используют обработку материала либо поверхностно-активными веществами для придания гидрофильности, либо фторуглеродом или силиконом. Согласно настоящему изобретению поверхность нетканого материала или нетканого полотна является «гидрофильной», если краевой угол смачивания водой, нанесенной на поверхность, составляет менее приблизительно 90 градусов, и поверхность является «гидрофобной», если краевой угол смачивания водой, нанесенной на поверхность, составляет более 90 градусов или равен 90 градусам.
Нетканые материалы согласно изобретению предпочтительно являются гидрофобными неткаными материалами.
Нетканый материал согласно изобретению может состоять только из одного типа волокон или волокнистых слоев, например, из слоя «спанбонд», но он соответствующим образом может содержать дополнительно волокнистые слои, которые могут быть различными. Пригодные многослойные материалы могут, например, включать один или большее количество слоев «спанбонд» (S) и один или большее количество слоев (M) волокон, распыленных в расплавленном состоянии, с образованием таких структур, как, например, SMS, SММS, SSММS и т.п., склеенных для формирования нетканого материала согласно настоящему изобретению. Обычно эти многослойные материалы изготавливают в ходе выполнения одного этапа на одной линии с множеством балок, посредством которых обычно охватывают сочетание процессов «спанбонд» и формирования волокон, распыляемых в расплавленном состоянии. В некоторых случаях может быть благоприятным или технически необходимым изготовление ряда слоев согласно изобретению в два или большее количество отдельных этапов. Однако основным преимуществом настоящего изобретения является то, что для изготовления нетканых материалов согласно настоящему изобретению не требуется использование дополнительных волокнистых слоев, таких, как например, слоев волокон, распыляемых в расплавленном состоянии, для увеличения их жесткости.
Возможно также сочетание слоев «спанбонд» с натуральными волокнами. Предпочтительно, чтобы дополнительные нетканые полотна, подлежащие использованию согласно настоящему изобретению, были изготовлены из волокон, распыленных в расплавленном состоянии.
Соответствующим образом нетканое полотно согласно настоящему изобретению обладает пределом прочности на разрыв согласно стандарту WSP 110.4 в продольном направлении (ПрН) в диапазоне от 1 Н до 4 Н на грамм поверхностной плотности, предпочтительно - в диапазоне от 1,2 Н до 3,5 Н на грамм поверхностной плотности, а более предпочтительно - в диапазоне от 1,3 Н до 3,0 Н на грамм поверхностной плотности. При использовании нетканых полотен с таким пределом прочности на разрыв получаются изделия из нетканого материала с высоким пределом прочности на разрыв.
Специалисту в данной области должно быть понятно, что основная часть нетканого материала состоит из волокна. Соответствующим образом по меньшей мере 90 масс. % нетканого материала состоит из волокна, предпочтительно по меньшей мере 95 масс. % нетканого материала состоит из волокна, и даже более предпочтительно по меньшей мере 98 масс. % нетканого материала состоит из волокна.
2
2
2
2
2
2
2
2
2
2
Соответствующим образом нетканое полотно обладает поверхностной плотностью, составляющей по меньшей мере 8 г/м, но меньшей 40 г/м. Предпочтительно нетканое полотно обладает поверхностной плотностью в диапазоне от 10 г/мдо 35 г/м, более предпочтительно - в диапазон от 10 г/мдо 30 г/м, даже более предпочтительно - в диапазоне от 10 г/мдо 25 г/м, а наиболее предпочтительно - в диапазоне от 10 г/мдо 20 г/м.
Методика испытаний WSP является, по мнению специалистов в данной области, международно признанной методикой испытаний в области производства нетканых материалов.
Данные нетканые материалы соответствующим образом изготавливают из волокон, обладающих плотностью в диапазоне от 1 дтекс до 6 дтекс, предпочтительно - в диапазоне от 1,5 дтекс до 5,0 дтекс, а более предпочтительно - в диапазоне от 1,8 дтекс до 4,0 дтекс.
Соответствующим образом нетканые полотна, подлежащие использованию согласно настоящему изобретению, содержат не более 25 масс. % волокон, распыленных в расплавленном состоянии, от общей массы нетканого полотна. Предпочтительно нетканые полотна содержат не более 20 масс. % волокон, распыленных в расплавленном состоянии, от общей массы нетканого полотна.
Соответствующим образом данные нетканые полотна содержат только волокна «спанбонд» и не содержат смесей волокон «спанбонд» и волокон другого типа.
Нетканые материалы согласно настоящему изобретению содержат нетканое полотно, содержащее сторону, которая обеспечена рисунком скрепленных участков, которым определены один или большее количество нескрепленных участков, и где площадь поверхности скрепленных участков составляет от 10% до 32% общей площади поверхности стороны, а площадь поверхности нескрепленного участка (нескрепленных участков) составляет от 68% до 90% общей площади поверхности стороны.
Настоящее изобретение, таким образом, также относится к нетканому материалу, содержащему нетканое полотно, сформированное из множества волокон с трехлучевым поперечным сечением, где каждый луч волокон с трехлучевым поперечным сечением обладает соотношением длины к ширине в диапазоне от 1,5 до 4,0; где нетканое полотно содержит сторону, которая обеспечена рисунком скрепленных участков, которым определены один или большее количество нескрепленных участков; и где площадь поверхности скрепленных участков составляет от 10% до 32% общей площади поверхности стороны, а площадь поверхности нескрепленного участка (нескрепленных участков) составляет от 68% до 90% общей площади поверхности стороны. Соответствующим образом нетканое полотно содержит сторону, обеспеченную первым рисунком отдельных скрепленных участков и вторым рисунком нескрепленных участков, где площадь поверхности скрепленных участков составляет от 10% до 32% общей площади поверхности стороны, а площадь поверхности нескрепленных участков составляет от 68% до 90% общей площади поверхности стороны.
Настоящим изобретением, таким образом, также создан нетканый материал, содержащий нетканое полотно, сформированное из множество волокон с трехлучевым поперечным сечением, где каждый луч волокон с трехлучевым поперечным сечением обладает соотношением длины к ширине в диапазоне от 1,5 до 4,0; где нетканое полотно, содержащее сторону, обеспеченную первым рисунком отдельных скрепленных участков, которым определен второй рисунок нескрепленных участков, и где площадь поверхности скрепленных участков составляет от 10% до 32% общей площади поверхности стороны, а площадь поверхности нескрепленных участков составляет от 68% до 90% общей площади поверхности стороны.
При применении волокон с трехлучевым поперечным сечением, подлежащих использованию согласно настоящему изобретению, обеспечивается возможность создания более открытого скрепляющего рисунка (с меньшей площадью скрепления), в сравнении с более плотными рисунками, получающимися при применении, например, волокон с круглым поперечным сечением, но при этом достигается такая же степень требуемой жесткости. Кроме того, более высокая жесткость данных волокон благоприятным образом не переходит непосредственно в меньшую мягкость материала. Наоборот, при более открытом рисунке скрепления, создаваемом согласно настоящему изобретению, обеспечивается более высокая объемность и пушистость, в результате чего повышается восприимчивость мягкости.
Благодаря большой площади поверхности нескрепленного участка (нескрепленных участков), подлежащих формированию согласно настоящему изобретению, обеспечивается привлекательное впечатление большой мягкости. Кроме того, благодаря большой площади поверхности нескрепленного участка (нескрепленных участков) обеспечивается возможность выпучивания волокон и увеличения объемности материала. Это воспринимается как даже большая мягкость и визуально, и на ощупь. Площадь поверхности нескрепленного участка (нескрепленных участков) составляет от 68% до 90% общей площади поверхности стороны. Площадь поверхности нескрепленного участка (нескрепленных участков) предпочтительно составляет от 75% до 85% общей площади поверхности стороны.
Площадь поверхности скрепленных участков предпочтительно составляет более 10%, но не более 32%; более предпочтительно она составляет от 15% до 25% общей площади поверхности стороны.
В очень предпочтительном варианте осуществления первым рисунком отдельных скрепленных участков определяется второй рисунок нескрепленных участков, где нескрепленные участки обладают формой шестиугольного типа.
Сторону нетканого материала предпочтительно обеспечивают только первым рисунком и вторым рисунком, и это означает, что на стороне нетканого материала не обеспечивается дополнительный рисунок скрепленных или нескрепленных участков.
Отдельные скрепленные участки могут быть соответствующим образом равномерно расположены по всей площади поверхности стороны нетканого полотна. Такие рисунки используют для скрепления уже в течение многих лет, и они известны специалисту в данной области техники.
Отдельные скрепленные участки соответствующим образом имеют симметричную форму, например, форму круга, ромба, прямоугольника, квадрата, овала, треугольника, сердечка, лунного месяца, шестиугольника, восьмиугольника, или другую многоугольную форму. Скрепленные участки предпочтительно имеют круглую или шестиугольную форму. Скрепленные участки более предпочтительно имеют круглую форму. В другом варианте осуществления изобретения отдельные скрепленные участки имеют линейную форму; отдельные скрепленные участки предпочтительно имеют форму стержня, а более предпочтительно они имеют форму стержня в поперечном направлении (ПН) нетканого полотна.
В одном варианте осуществления рисунком скрепленных участков определен один большой нескрепленный участок. Это имеет место, например, в случае, когда все скрепленные участки имеют одинаковую форму и размеры, и все равномерно распределены по стороне нетканого полотна. Например, скрепленные участки могут иметь форму стержней в поперечном направлении (см. фиг. 3). В другом варианте осуществления настоящего изобретения рисунком скрепленных участков может быть определен рисунок ряда нескрепленных участков; при этом нескрепленные участки могут иметь различные формы. Пригодные формы нескрепленных участков включают: квадраты, круги и шестиугольники. Соответствующим образом нескрепленные участки имеют форму правильного или неправильного шестиугольника, в котором одна или большее количество сторон имеют различную длину. Нескрепленные участки предпочтительно имеют правильную шестиугольную форму (см. фиг. 4).
2
2
2
2
2
2
Соответствующим образом нескрепленные участки имеют площадь поверхности в диапазоне от 20 ммдо 50 мм, предпочтительно - в диапазоне от 22 ммдо 45 мм, а более предпочтительно - в диапазоне от 23 ммдо 40 мм.
Скрепленные участи соответствующим образом имеют максимальную ширину в диапазоне от 0,7 мм до 1,5 мм, предпочтительно - в диапазоне от 0,75 мм до 1,25 мм, а более предпочтительно - в диапазоне от 0,8 мм до 1,2 мм.
2
2
2
2
2
2
Соответствующим образом скрепленные участки имеют площадь поверхности в диапазоне от 0,38 ммдо 1,77 мм, предпочтительно - в диапазоне от 0,44 ммдо 1,22 мм, а более предпочтительно - в диапазоне от 0,50 ммдо 1,13 мм. Дискретный нескрепленный участок (дискретные нескрепленные участки) соответствующим образом обладают глубиной в диапазоне от 0,4 мм до 1,5 мм, предпочтительно - в диапазоне от 0,4 до 0,9 мм, более предпочтительно - в диапазоне от 0,4 до 0,8 мм, а наиболее предпочтительно - в диапазоне от 0,5 до 0,7 мм.
Соответствующим образом отдельный нескрепленный участок ограничен одинаковым числом скрепленных участков. Отдельные нескрепленные участки предпочтительно ограничены 6, 12, 18 или 24 отдельными скрепленными участками, более предпочтительно - 12, 18 или 24 отдельными скрепленными участками, а наиболее предпочтительно - 12 отдельными скрепленными участками.
Настоящее изобретение также относится к абсорбирующему изделию, содержащему нетканый материал согласно настоящему изобретению. Соответствующим образом абсорбирующее изделие согласно настоящему изобретению является одноразовым, гигиеническим, абсорбирующим изделием, выбранным из группы, включающей: изделия, для людей, страдающих недержанием, пеленки, протирочные салфетки и гигиенические изделия для женщин. Пригодные, одноразовые, гигиенические, абсорбирующие изделия согласно настоящему изобретению включают изделия, выбранные из группы, включающей: детские подгузники; трусики; трусики для приучивания к горшку; гигиенические средства для предотвращения вытекания выделений; подштанники и пеленки для пожилых людей, страдающих недержанием. Предпочтительно абсорбирующие изделия согласно настоящему изобретению являются изделиями для пожилых людей, страдающих недержанием.
Нетканый материал согласно настоящему изобретению может соответствующим образом составлять часть верхнего слоя, нижнего слоя, ластовицы и/или пояса, крыла или переднего уха. Данный нетканый материал предпочтительно является частью средств для предотвращения вытекания выделений в изделии для пожилых людей, страдающих недержанием, предпочтительно - поясом, крылом или передним ухом.
Настоящее изобретение также относится к использованию нетканого материала согласно настоящему изобретению в средствах для предотвращения вытекания выделений в абсорбирующем изделии. Средства для предотвращения вытекания выделений предпочтительно содержат пояс, переднее ухо или крыло.
Настоящее изобретение дополнительно относится к использованию нетканого материала согласно настоящему изобретению в армирующем слое абсорбирующего изделия.
Настоящее изобретение также относится к использованию данных волокон с трехлучевым поперечным сечением в нетканом материале для повышения жесткости нетканого материала.
На фиг. 1 и 2 показаны волокна с трехлучевым поперечным сечением, используемые согласно настоящему изобретению. На фиг. 1 показано волокно с трехлучевым поперечным сечением, с соотношением длины к ширине, составляющим 1:3, тогда как на фиг. 2 показано волокно с трехлучевым поперечным сечением, с соотношением длины к ширине, составляющим 1:2.
Примеры
В этих Примерах проведено сравнение нетканых материалов, изготовленных из волокон с круглым поперечным сечением, и нетканых материалов согласно настоящему изобретению, изготовленных из волокон с трехлучевым поперечным сечением. Проведено сравнение жесткости двух соответствующих нетканых материалов, где жесткость выражена в виде параметра «длина складки» (показатель жесткости и драпируемости текстильного материала). Длину складки определяли согласно стандарту WSP 90.5.
Пример 1
2
В этом Примере площадь поверхности скрепленных участков в обоих нетканых материалах, изготовленных из волокон с круглым поперечным сечением и из волокон с трехлучевым поперечным сечением, составляла 10,9%, а площадь поверхности нескрепленных участков составляла 89,1% общей площади поверхности одной из сторон нетканых материалов. Кроме того, в обоих случаях плотность волокна составляла 2,2 дтекс, и оба нетканых материала обладали поверхностной плотностью 13 г/м. В Таблице 1 представлены показатели жесткости, выраженные в длине складки, и толщины волокон. Толщину волокон с круглым поперечным сечением определяли, как диаметр волокна, при том, что толщину волокон с трехлучевым поперечным сечением определяли, как расстояние между концевыми точками двух соответствующих лучей.
Таблица 1
<b>13 г/м</b><sup><b>2</b></sup>
Материал из волокна с круглым поперечным сечением
Материал из волокна с трехлучевым поперечным сечением
Длина складки
Толщина нетканого материала (объемность)
300 мкм
597 мкм
Толщина волокна
16 мкм
26 мкм
Пример 2
2
В этом Примере площадь поверхности скрепленного участка в нетканом материале, изготовленном из волокон с круглым поперечным сечением составляла 18,1%, а площадь поверхности нескрепленного участка в нетканом материале из волокон с трехлучевым поперечным сечением составляла 81,9%, общей площади поверхности одной из сторон нетканых материалов. Кроме того, в обоих случаях плотность волокна составляла 2,2 дтекс, и оба нетканых материала обладали поверхностной плотностью 17 г/м. В Таблице 2 представлены показатели жесткости, выраженные в длине складки, и толщины волокон. Толщину волокон с круглым поперечным сечением определяли, как диаметр волокна, тогда как толщину волокон с трехлучевым поперечным сечением определяли, как двойное расстояние между концевой точкой одного луча и центром сердцевины волокна.
Таблица 2
<b>17 г/м</b><sup><b>2</b></sup>
Материал из волокна с круглым поперечным сечением
Материал из волокна с трехлучевым поперечным сечением
Длина складки
Толщина нетканого материала (объемность)
317 мкм
397 мкм
Толщина волокна
16 мкм
26 мкм
2
2
При рассмотрении Таблиц 1 и 2 очевидно, что для получения нетканых материалов, изготавливаемых из волокон с круглым поперечным сечением, требуется, чтобы они обладали более высокой поверхностной плотностью, а также большей площадью скрепления для обеспечения длины складки, равной 25 мм, в сравнении с нетканым материалом, изготовленным из волокон с трехлучевым поперечным сечением. Действительно, для обеспечения длины складки, равной 25 мм, требуется, чтобы материал, изготовленный из волокон с круглым поперечным сечением, обладал поверхностной плотностью, составляющей 17 г/м, а площадь скрепленных участков составляла 18,1%, тогда как материал, изготовленный из волокон с трехлучевым поперечным сечением, характеризуется такой же длиной складки уже при поверхностной плотности, составляющей 13 г/м, и при площади скрепленных участков, составляющей 10,9%. Кроме того, нетканый материал, изготовленный из волокон с трехлучевым поперечным сечением, обладал объемностью, выраженной в показателе толщины материала, которая составляла приблизительно вдвое большую величину, в сравнении с объемностью нетканого материала, изготовленного из волокон с круглым поперечным сечением. В свете этих выявленных особенностей, очевидно, что нетканые материалы согласно настоящему изобретению обладают большим преимуществом, в сравнении с обычными неткаными материалами, изготовленными из волокон с круглым поперечным сечением.